(57)【特許請求の範囲】
【請求項１】
基材フィルムと、基材フィルムの一方の面に積層された粘着層と、粘着層の露出面に積層されたダイアタッチフィルムとを有し、
粘着層を構成する粘着剤が（メタ）アクリル酸エステル共重合体（Ａ）と紫外線重合性化合物（Ｂ）と多官能イソシアネート硬化剤（Ｃ）と光重合開始剤（Ｄ）とシリコーン重合体（Ｅ）とを有し、
（メタ）アクリル酸エステル共重合体（Ａ）が、（メタ）アクリル酸エステル単量体の共重合体、又は、（メタ）アクリル酸エステル単量体とビニル化合物単量体との共重合体のいずれか一方であり、（メタ）アクリル酸エステル単量体とビニル化合物単量体のいずれもが水酸基を有さないものであり、紫外線重合性化合物（Ｂ）がウレタンアクリレートオリゴマ（Ｂ１）と多官能（メタ）アクリレート（Ｂ２）からなり、ウレタンアクリレートオリゴマ（Ｂ１）はビニル基を１０個以上有し、重量平均分子量Ｍｗが５００００以上、かつ、前記重量平均分子量Ｍｗと数平均分子量Ｍｎの比である分散度Ｍｗ／Ｍｎが５以上であり、光重合開始剤（Ｄ）が水酸基を有し、シリコーン重合体（Ｅ）が水酸基を有し、
粘着層を構成する粘着剤において（メタ）アクリル酸エステル共重合体（Ａ）が１００質量部、紫外線重合性化合物（Ｂ）が５〜２００質量部、多官能イソシアネート硬化剤（Ｃ）が０．５〜２０質量部、光重合開始剤（Ｄ）が０．１〜２０質量部並びにシリコーン重合体（Ｅ）が０．１〜２０質量部である多層粘着シート。
【請求項２】
ウレタンアクリレートオリゴマ（Ｂ１）がイソホロンジイソシアネートの三量体のイソシアネートにジペンタエリスリトールヒドロキシペンタアクリレートを主成分とする水酸基含有アクリレートを反応させたものであり、多官能（メタ）アクリレート（Ｂ２）がジペンタエリスリトールヘキサアクリレートである請求項１記載の多層粘着シート。
【請求項３】
ダイアタッチフィルムを構成する組成物がアクリル酸エステル共重合体を有する請求項１又は２記載の多層粘着シート。
【請求項４】
請求項１乃至３のいずれか一項記載の多層粘着シートを用いて、多層粘着シートをシリコンウエハとリングフレームに貼り付けて固定する貼付工程、ダイシングブレードでシリコンウエハをダイシングして半導体チップにするダイシング工程、少なくとも紫外線又は放射線を照射し、チップとダイアタッチフィルムを粘着層からピックアップするピックアップ工程、を含む、電子部品の製造方法。
【発明の詳細な説明】
【技術分野】
【０００１】
本発明は、多層粘着シート及び多層粘着シートを用いた電子部品の製造方法に関する。
【背景技術】
【０００２】
ＩＣ等の電子部品の製造方法として、シリコン、ガリウム−ヒ素等の半導体ウエハ上に回路パターンを形成して電子部品集合体とし、電子部品集合体を基材フィルム層と粘着層とからなる粘着シートに貼付け、これを更にリングフレームに固定してから個々の半導体チップに切断分離（ダイシング）し、必要に応じてフィルムを引き延ばし（エキスパンド）、半導体チップをピックアップし、半導体チップを接着剤でリードフレーム等に固定する方法が広く行われている。
【０００３】
かかる製造方法において、粘着シートにダイアタッチフィルムを積層一体化することにより、ダイシング用の粘着シートとしての機能と、チップをリードフレーム等に固定する接着剤としての機能とを兼ね備える多層粘着シート（ダイアタッチフィルム一体型シート）を用いる方法が提案されている（特許文献１及び特許文献２）。ダイアタッチフィルム一体型シートを電子部品の製造に用いることにより、接着剤の塗布工程を省略でき、接着剤を用いる方法に比べて接着剤部分の厚み制御やはみ出し抑制ができるという利点がある。
【先行技術文献】
【特許文献】
【０００４】
【特許文献１】特開２００６−０４９５０９号公報
【特許文献２】特開２００７−２４６６３３号公報
【発明の概要】
【発明が解決しようとする課題】
【０００５】
通常、多層粘着シートのダイアタッチフィルムには、アクリル系樹脂、エポキシ系樹脂、ポリアミド系樹脂などの一般的な接着剤材料が使用されている。特に、ダイアタッチフィルムを構成する材料としてアクリル酸エステル共重合体を使用すると、保管安定性、成膜性を向上させることができる。しかしながら、アクリル酸エステル共重合体を含有するダイアタッチフィルムは、粘着シートの粘着層との粘着強度が高くなり過ぎ、半導体チップをピックアップする際に粘着層からダイアタッチフィルムが剥離しにくくなり、半導体チップのピックアップ性に劣る場合があった。
【０００６】
本発明は上記事情に鑑みてなされたものであり、多層粘着シートの粘着層を構成する粘着剤を特定の組成とすることにより、ダイアタッチフィルムにアクリル酸エステル共重合体を使用した場合でさえも、ピックアップ時における粘着層とダイアタッチフィルムとの間の剥離が容易であり、かくして、ダイシング後の半導体チップのピックアップ作業を容易に行うことができることを見出し、本発明を完成させるに至った。
【課題を解決するための手段】
【０００７】
すなわち、本発明は、下記の多層粘着シート及び多層粘着シートを用いた電子部品の製造方法に係る。
（１）．基材フィルムと、基材フィルムの一方の面に積層された粘着層と、粘着層の露出面に積層されたダイアタッチフィルムとを有し、
粘着層を構成する粘着剤が（メタ）アクリル酸エステル共重合体（Ａ）と紫外線重合性化合物（Ｂ）と多官能イソシアネート硬化剤（Ｃ）と光重合開始剤（Ｄ）とシリコーン重合体（Ｅ）とを有し、
（メタ）アクリル酸エステル共重合体（Ａ）が、（メタ）アクリル酸エステル単量体の共重合体、又は、（メタ）アクリル酸エステル単量体とビニル化合物単量体との共重合体のいずれか一方であり、（メタ）アクリル酸エステル単量体とビニル化合物単量体のいずれもが水酸基を有さないものであり、紫外線重合性化合物（Ｂ）がウレタンアクリレートオリゴマ（Ｂ１）と多官能（メタ）アクリレート（Ｂ２）からなり、ウレタンアクリレートオリゴマ（Ｂ１）はビニル基を１０個以上有し、重量平均分子量Ｍｗが５００００以上、かつ、前記重量平均分子量Ｍｗと数平均分子量Ｍｎの比である分散度Ｍｗ／Ｍｎが５以上であり、光重合開始剤（Ｄ）が水酸基を有し、シリコーン重合体（Ｅ）が水酸基を有し、
粘着層を構成する粘着剤において（メタ）アクリル酸エステル共重合体（Ａ）が１００質量部、紫外線重合性化合物（Ｂ）が５〜２００質量部、多官能イソシアネート硬化剤（Ｃ）が０．５〜２０質量部、光重合開始剤（Ｄ）が０．１〜２０質量部並びにシリコーン重合体（Ｅ）が０．１〜２０質量部である多層粘着シート。
（２）．ウレタンアクリレートオリゴマ（Ｂ１）がイソホロンジイソシアネートの三量体のイソシアネートにジペンタエリスリトールヒドロキシペンタアクリレートを主成分とする水酸基含有アクリレートを反応させたものであり、多官能（メタ）アクリレート（Ｂ２）がジペンタエリスリトールヘキサアクリレートである（１）記載の多層粘着シート。
（３）．ダイアタッチフィルムを構成する組成物がアクリル酸エステル共重合体を有する（１）又は（２）記載の多層粘着シート。
（４）．（１）乃至（３）のいずれか一項記載の多層粘着シートを用いて、多層粘着シートをシリコンウエハとリングフレームに貼り付けて固定する貼付工程、ダイシングブレードでシリコンウエハをダイシングして半導体チップにするダイシング工程、少なくとも紫外線又は放射線を照射し、チップとダイアタッチフィルムを粘着層からピックアップするピックアップ工程、を含む、電子部品の製造方法。
【発明の効果】
【０００８】
本発明の多層粘着シートによれば、ダイアタッチフィルムにアクリル酸エステル共重合体を使用した場合でさえも、ピックアップ時における粘着シートとダイアタッチフィルムとの間の剥離が容易であり、かくして、ダイシング後のチップのピックアップ作業を容易に行うことができる。
【０００９】
また、本発明の多層粘着シートは、チップのピックアップ性に加えて、ダイシングによるチップ飛びが少なく（チップ保持性）、かつ、粘着層由来成分によるダイアタッチフィルムの汚染が少ない（汚染防止性）ため、電子部品の製造方法に好適に使用することができる。
【発明を実施するための形態】
【００１０】
＜用語の説明＞
単量体単位とは単量体に由来する構造単位を意味する。「部」及び「％」は質量基準である。（メタ）アクリレートとはアクリレート及びメタアクリレートの総称である。（メタ）アクリル酸等の（メタ）を含む化合物等も同様に、名称中に「メタ」を有する化合物と「メタ」を有さない化合物の総称である。
【００１１】
［多層粘着シート］
多層粘着シートは、基材フィルムと、基材フィルムの一方の面に積層された粘着層と、粘着層の露出面に積層されたダイアタッチフィルムとを有する。すなわち、多層粘着シートは、基材フィルム、粘着層、ダイアタッチフィルムがこの順に積層された多層構造体である。本明細書中、基材フィルムと粘着層のみを積層一体化させたものを単に「粘着シート」と称し、粘着シートにダイアタッチフィルムをさらに積層一体化させたものを「多層粘着シート」と称する。
【００１２】
＜基材フィルム＞
基材フィルムは、特に限定されるものではなく公知の樹脂材料を用いることができる。具体的には、ポリ塩化ビニル、ポリエチレンテレフタレート、エチレン−酢酸ビニル共重合体、エチレン−アクリル酸−アクリル酸エステルフィルム、エチレン−エチルアクリレート共重合体、ポリエチレン、ポリプロピレン、プロピレン系共重合体、エチレン−アクリル酸共重合体、及び、エチレン−（メタ）アクリル酸共重合体やエチレン−（メタ）アクリル酸−（メタ）アクリル酸エステル共重合体等を金属イオンで架橋したアイオノマ樹脂を挙げることができる。基材フィルムは、これら樹脂の混合物、共重合体又はこれらの積層物であっても良い。
【００１３】
なかでも基材フィルムとしてはプロピレン系共重合体が好ましい。プロピレン系共重合体を採用することにより、半導体ウエハを切断する際に発生する切り屑を抑制することができる。プロピレン系共重合体としては、例えばプロピレンと他成分とのランダム共重合体、プロピレンと他成分とのブロック共重合体、プロピレンと他成分との交互共重合体がある。他成分としては、エチレン、１−ブテン、１−ペンテン、１−ヘキセン、１−ヘプテン等のα−オレフィン、少なくとも２種以上のα−オレフィンからなる共重合体、スチレン−ジエン共重合体等が挙げられる。これらの中でも１−ブテンが好ましい。
【００１４】
プロピレン系共重合体を重合する方法としては、例えば溶媒重合法、バルク重合法、気相重合法、逐次重合方法等が挙げられるが、一段目でプロピレン単独重合体又はプロピレンと少量のエチレン及び／又はα−オレフィンとのランダム共重合体を製造後、二段目以降でα−オレフィンの単独重合体又はプロピレンと少量のエチレン及び／又はα−オレフィンとのランダム共重合体を製造する、少なくとも二段以上の逐次重合方法が好ましい。
【００１５】
基材フィルムには、帯電防止処理を施すのが好ましい。帯電防止処理をすることによって、ダイアタッチフィルム剥離時における帯電を防止することができる。帯電防止処理としては、（１）基材フィルムを構成する組成物に帯電防止剤を配合する処理、（２）基材フィルムのダイアタッチフィルム積層側の面に帯電防止剤を塗布する処理、（３）コロナ放電による帯電処理がある。帯電防止剤としては、四級アミン塩単量体等がある。
【００１６】
四級アミン塩単量体としては、例えばジメチルアミノエチル（メタ）アクリレート四級塩化物、ジエチルアミノエチル（メタ）アクリレート四級塩化物、メチルエチルアミノエチル（メタ）アクリレート四級塩化物、ｐ−ジメチルアミノスチレン四級塩化物、及びｐ−ジエチルアミノスチレン四級塩化物があり、ジメチルアミノエチルメタクリレート四級塩化物が好ましい。
【００１７】
＜粘着剤＞
粘着層は粘着剤から構成され、粘着剤は、（メタ）アクリル酸エステル共重合体（Ａ）と紫外線重合性化合物（Ｂ）と多官能イソシアネート硬化剤（Ｃ）と光重合開始剤（Ｄ）とシリコーン重合体（Ｅ）とを有する。
【００１８】
〔（メタ）アクリル酸エステル共重合体（Ａ）〕
（メタ）アクリル酸エステル共重合体は、（メタ）アクリル酸エステルの単量体のみの共重合体、又は、（メタ）アクリル酸エステルの単量体とビニル化合物単量体との共重合体であり、これらの単量体が水酸基を持たないものである。
【００１９】
（メタ）アクリル酸エステルの単量体としては、例えばブチル（メタ）アクリレート、２−ブチル（メタ）アクリレート、ｔ−ブチル（メタ）アクリレート、ペンチル（メタ）アクリレート、オクチル（メタ）アクリレート、２−エチルヘキシル（メタ）アクリレート、ノニル（メタ）アクリレート、デシル（メタ）アクリレート、ラウリル（メタ）アクリレート、メチル（メタ）アクリレート、エチル（メタ）アクリレート、イソプロピル（メタ）アクリレート、トリデシル（メタ）アクリレート、ミリスチル（メタ）アクリレート、セチル（メタ）アクリレート、ステアリル（メタ）アクリレート、シクロヘキシル（メタ）アクリレート、イソボロニル（メタ）アクリレート、ジシクロペンタニル（メタ）アクリレート、ベンジル（メタ）アクリレート、メトキシエチル（メタ）アクリレート、エトキシエチル（メタ）アクリレート、ブトキシメチル（メタ）アクリレート及びエトキシ−ｎ−プロピル（メタ）アクリレートがある。
【００２０】
ビニル化合物単量体としては、カルボキシル基、エポキシ基、アミド基、アミノ基、メチロール基、スルホン酸基、スルファミン酸基又は（亜）リン酸エステル基といった官能基群の１種以上を有する官能基含有単量体がある。
【００２１】
カルボキシル基を有するビニル化合物単量体としては、例えば（メタ）アクリル酸、クロトン酸、マレイン酸、無水マレイン酸、イタコン酸、フマール酸、アクリルアミドＮ−グリコール酸、及びケイ皮酸等が挙げられる。
【００２２】
エポキシ基を有するビニル化合物単量体としては、例えばアリルグリシジルエーテル及び（メタ）アクリル酸グリシジルエーテルがある。
【００２３】
アミド基を有するビニル化合物単量体としては、例えば（メタ）アクリルアミドがある。
【００２４】
アミノ基を有するビニル化合物単量体としては、例えばＮ，Ｎ−ジメチルアミノエチル（メタ）アクリレートがある。
【００２５】
メチロール基を有するビニル化合物単量体としては、例えばＮ−メチロールアクリルアミドがある。
【００２６】
（メタ）アクリル酸エステル共重合体の製造方法としては、乳化重合、溶液重合がある。なかでも、放射線照射後に粘着シートがダイアタッチフィルムから容易に剥離し、高い半導体チップのピックアップ性を維持できることから、乳化重合が好ましい。
【００２７】
〔紫外線重合性化合物（Ｂ）〕
紫外線重合性化合物（Ｂ）は、ウレタンアクリレートオリゴマ（Ｂ１）と多官能（メタ）アクリレート（Ｂ２）との混合物である。ウレタンアクリレートオリゴマ（Ｂ１）と多官能（メタ）アクリレート（Ｂ２）との配合比は、Ｂ１：Ｂ２が５０：５０以上９５：５以下であることが好ましく、６５：３５以上８５：１５以下であることがさらに好ましい。
【００２８】
〔ウレタンアクリレートオリゴマ（Ｂ１）〕
ウレタンアクリレートオリゴマ（Ｂ１）は、ビニル基を１０個以上有し、重量平均分子量Ｍｗが５００００以上であり、且つ前記重量平均分子量Ｍｗと数平均分子量Ｍｎの比である分散度Ｍｗ／Ｍｎが５以上のものである。
【００２９】
ウレタンアクリレートオリゴマ（Ｂ１）としては、（１）水酸基と複数の（メタ）アクリレート基を含有する（メタ）アクリレート化合物と、複数のイソシアネート基を有する化合物（例えばジイソシアネート化合物）を反応させて製造されたもの、（２）複数の水酸基末端を有するポリオールオリゴマに、複数のイソシアネート基を有する化合物（例えばジイソシアネート化合物）を過剰に添加して反応させて複数のイソシアネート末端を有するオリゴマとし、更に水酸基と複数の（メタ）アクリレート基を含有する（メタ）アクリレート化合物を反応させたものがある。
【００３０】
ウレタンアクリレートオリゴマ（Ｂ１）のビニル基の数が１０個以上であれば、放射線照射後に粘着シートとダイアタッチフィルムとの間の剥離が容易になる。そのため、半導体チップのピックアップ性を良好に維持できる。
【００３１】
また、ウレタンアクリレートオリゴマ（Ｂ１）の重量平均分子量Ｍｗが５００００以上であり、且つ重量平均分子量Ｍｗと数平均分子量Ｍｎの比である分散度Ｍｗ／Ｍｎが５以上であれば、粘着シートとダイアタッチフィルムとの間の粘着強度を低減し、放射線照射後に粘着シートからダイアタッチフィルムを容易に剥離することができる。
【００３２】
ウレタンアクリレートオリゴマ（Ｂ１）を構成し得る水酸基と複数の（メタ）アクリレート基を含有する（メタ）アクリレート化合物としては、例えばヒドロキシプロピル化トリメチロールプロパントリアクリレート、ペンタエリスリトールトリアクリレート、ジペンタエリスリトールヒドロキシペンタアクリレート、ビス（ペンタエリスリトール）テトラアクリレート、テトラメチロールメタントリアクリレート、グリシドールジアクリレートや、これらのアクリレート基の一部又は全部をメタアクリレート基とした化合物がある。
【００３３】
ウレタンアクリレートオリゴマ（Ｂ１）を構成し得る複数のイソシアネート基を有する化合物としては、例えば芳香族イソシアネート、脂環族イソシアネート及び脂肪族イソシアネートがある。これらのイソシアネートのうち、複数のイソシアネート基を有する脂環族イソシアネート及び脂肪族イソシアネートが好ましい。イソシアネート成分の形態としては単量体、二量体、三量体があり、そのうち、三量体が好ましい。
【００３４】
芳香族ジイソシアネートとしては、例えばトリレンジイソシアネート、４，４−ジフェニルメタンジイソシアネート、キシリレンジイソシアネートがある。
【００３５】
脂環族ジイソシアネートとしては、例えばイソホロンジイソシアネート、メチレンビス（４−シクロヘキシルイソシアネート）がある。
【００３６】
脂肪族ジイソシアネートとしては、例えばヘキサメチレンジイソシアネート、トリメチルヘキサメチレンジイソシアネートがある。
【００３７】
ウレタンアクリレートオリゴマ（Ｂ１）を構成し得る複数の水酸基末端を有するポリオールオリゴマのポリオール成分としては、例えばポリ（プロピレンオキサイド）ジオール、ポリ（プロピレンオキサイド）トリオール、コポリ（エチレンオキサイド−プロピレンオキサイド）ジオール、ポリ（テトラメチレンオキサイド）ジオール、エトキシ化ビスフェノールＡ、エトキシ化ビスフェノールＳスピログリコール、カプロラクトン変性ジオール及びカーボネートジオールがある。
【００３８】
〔多官能（メタ）アクリレート（Ｂ２）〕
多官能（メタ）アクリレート（Ｂ２）としては、例えばトリメチロールプロパントリアクリレート、ヒドロキシプロピル化トリメチロールプロパントリアクリレート、ペンタエリスリトールトリアクリレート、ペンタエリスリトールテトラアクリレート、ペンタエリスリトールトリアクリレート、ペンタエリスリトールエトキシテトラアクリレート、ジペンタエリスリトールヒドロキシペンタアクリレート、ジペンタエリスリトールヘキサアクリレート、ビス（ペンタエリスリトール）テトラアクリレート、テトラメチロールメタン−トリアクリレート、グリシドール−ジアクリレートや、これらのアクリレート基の一部又は全部をメタアクリレート基とした化合物がある。
【００３９】
紫外線重合性化合物（Ｂ）の配合量は、（メタ）アクリル酸エステル共重合体（Ａ）１００質量部に対して５質量部以上２００質量部以下とすることが好ましい。紫外線重合性化合物（Ｂ）の配合量が少なすぎると、放射線照射後に粘着シートからダイアタッチフィルムが剥離し難くなり、半導体チップのピックアップ性に関する問題が生じやすくなる。紫外線重合性化合物（Ｂ）の配合量が多すぎると、ダイシング時に糊の掻き上げによりピックアップ不良が生じ易くなるとともに、反応残渣による微小な糊残りが生じダイアタッチフィルムが汚染されるため、ダイアタッチフィルムが付着した半導体チップをリードフレーム上に接着した後、加温時に接着不良が生じ易くなる。
【００４０】
〔多官能イソシアネート硬化剤（Ｃ）〕
多官能イソシアネート硬化剤（Ｃ）は、イソシアネート基を２個以上有するものであり、例えば芳香族ポリイソシアネート、脂肪族ポリイソシアネート、脂環族ポリイソシアネートがある。
【００４１】
芳香族ポリイソシアネートとしては、例えば１，３−フェニレンジイソシアネート、４，４’−ジフェニルジイソシアネート、１，４−フェニレンジイソシアネート、４，４’−ジフェニルメタンジイソシアネート、２，４−トリレンジイソシアネート、２，６−トリレンジイソシアネート、４，４’−トルイジンジイソシアネート、２，４，６−トリイソシアネートトルエン、１，３，５−トリイソシアネートベンゼン、ジアニシジンジイソシアネート、４，４’−ジフェニルエーテルジイソシアネート、４，４’，４”−トリフェニルメタントリイソシアネート、ω，ω’−ジイソシアネート−１，３−ジメチルベンゼン、ω，ω’−ジイソシアネート−１，４−ジメチルベンゼン、ω，ω’−ジイソシアネート−１，４−ジエチルベンゼン、１，４−テトラメチルキシリレンジイソシアネート及び１，３−テトラメチルキシリレンジイソシアネートがある。
【００４２】
脂肪族ポリイソシアネートとしては、例えばトリメチレンジイソシアネート、テトラメチレンジイソシアネート、ヘキサメチレンジイソシアネート、ペンタメチレンジイソシアネート、１，２−プロピレンジイソシアネート、２，３−ブチレンジイソシアネート、１，３−ブチレンジイソシアネート、ドデカメチレンジイソシアネート及び２，４，４−トリメチルヘキサメチレンジイソシアネートがある。
【００４３】
脂環族ポリイソシアネートとしては、例えば３−イソシアネートメチル−３，５，５−トリメチルシクロヘキシルイソシアネート、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４’−メチレンビス（シクロヘキシルイソシアネート）、１，４−ビス（イソシアネートメチル）シクロヘキサン及び１，４−ビス（イソシアネートメチル）シクロヘキサンがある。
【００４４】
上述のポリイソシアネートのうち、１，３−フェニレンジイソシアネート、４，４’−ジフェニルジイソシアネート、１，４−フェニレンジイソシアネート、４，４’−ジフェニルメタンジイソシアネート、２，４−トリレンジイソシアネート、２，６−トリレンジイソシアネート、４，４’−トルイジンジイソシアネート、ヘキサメチレンジイソシアネートが好ましい。
【００４５】
多官能イソシアネート硬化剤（Ｃ）の配合比は、（メタ）アクリル酸エステル共重合体（Ａ）１００質量部に対して０．５質量部以上２０質量部以下が好ましく、下限としては１．０質量部以上、上限としては１０質量部以下がより好ましい。多官能イソシアネート硬化剤（Ｃ）が０．５質量部以上であれば、粘着強度が高すぎることがないため、ピックアップ不良の発生を抑制することができる。多官能イソシアネート硬化剤（Ｃ）が２０質量部以下であれば、粘着強度が低すぎることがないため、ダイシング時に半導体チップの保持性が維持される。
【００４６】
〔光重合開始剤（Ｄ）〕
光重合開始剤（Ｄ）は、少なくとも１個の水酸基を有するものである。１個の水酸基を有する光重合開始剤としては、２−ヒドロキシ−メチル−１−フェニル−プロパン−１−オン（チバ・ジャパン社製、製品名Ｄａｒｏｃｕｒ１１７３）、１−ヒドロキシ−シクロヘキシル−フェニル−ケトン（チバ・ジャパン社製、製品名Ｉｒｇａｃｕｒｅ１８４）、等が挙げられ、２個以上の水酸基を有する光重合開始剤としては、１−［４−（ヒドロキシエトキシ）−フェニル］−２−ヒドロキシ−２メチル−１−プロパン−１−オン（チバ・ジャパン社製、製品名Ｉｒｇａｃｕｒｅ２９５９）、２−ヒドロキシ−１−｛４−［４−（２−ヒドロキシ−２−メチル−プロピオニル）−ベンジル］−フェニル｝−２−メチル−プロパン−１−オン（チバ・ジャパン社製、製品名Ｉｒｇａｃｕｒｅ１２７）等が挙げられる。水酸基を有する光重合開始剤（Ｂ）の水酸基の数は、２個以上が好ましい。２個以上有することで、放射線照射後に開裂した光重合開始剤が（メタ）アクリル酸エステル単量体（Ａ）のアクリロイル基の反応系に取り込まれるため、ダイアタッチフィルムへのマイグレーションを抑制できる。なお、水酸基の数の上限については特に限定するものではない。
【００４７】
光重合開始剤（Ｄ）の配合量は、好ましくは、（メタ）アクリル酸エステル重合体（Ａ）１００質量部に対して０．１質量部以上２０質量部以下である。この配合量が少なすぎると放射線照射後に粘着シートからダイアタッチフィルムを容易に剥離できなくなって半導体チップのピックアップ性の低下が生じる傾向にある。この割合が多すぎると、粘着層表面へのブリードアウトにより汚染が抑制されなくなり、ダイアタッチフィルムが付着した半導体チップをリードフレーム上に搭載した後、加温時に接着不良が生じ易くなる傾向にある。
【００４８】
〔シリコーン重合体（Ｅ）〕
粘着剤に配合するのに好ましいシリコーン重合体（Ｅ）は、ポリジメチルシロキサン結合の末端にビニル基を有する単量体（以下、「シリコーン系マクロモノマ」という）に由来する単量体単位を有するものである。具体的には、シリコーン系マクロモノマのホモポリマー、シリコーン系マクロモノマと他のビニル化合物とを重合したビニル重合体がある。シリコーン系マクロモノマは、ポリジメチルシロキサン結合の末端が（メタ）アクリロイル基又はスチリル基等のビニル基である化合物が好ましい。
【００４９】
シリコーン重合体（Ｅ）を構成するシリコーン系マクロモノマ以外のビニル化合物としては（メタ）アクリル単量体を使用することができる。このようなシリコーン重合体を用いると、粘着シートとダイアタッチフィルムを積層した場合に、シリコーン重合体がダイアタッチフィルムにマイグレーションすることを防止することができ、半導体チップをピックアップした際に、パーティクルと呼ばれる微小な糊残りの発生を防止できる。（メタ）アクリル単量体としては、アルキル（メタ）アクリレート、ヒドロキシアルキル（メタ）アクリレート、変性ヒドロキシ（メタ）アクリレート及び（メタ）アクリル酸がある。
【００５０】
アルキル（メタ）アクリレートとしては、例えばメチル（メタ）アクリレート、エチル（メタ）アクリレート、ｎ−プロピル（メタ）アクリレート、ｎ−ブチル（メタ）アクリレート、イソブチル（メタ）アクリレート、ｔ−ブチル（メタ）アクリレート、２−エチルヘキシル（メタ）アクリレート、ラウリル（メタ）アクリレート、ステアリル（メタ）アクリレート、イソボルニル（メタ）アクリレート及びヒドロキシアルキル（メタ）アクリレートがある。
【００５１】
ヒドロキシアルキル（メタ）アクリレートとしては、例えばヒドロキシエチル（メタ）アクリレート、ヒドロキシプロピル（メタ）アクリレート、及びヒドロキシブチル（メタ）アクリレートがある。
【００５２】
変性ヒドロキシ（メタ）アクリレートとしては、例えばエチレンオキシド変性ヒドロキシ（メタ）アクリレート及びラクトン変性ヒドロキシ（メタ）アクリレートがある。
【００５３】
シリコーン重合体（Ｅ）の配合量は、好ましくは、（メタ）アクリル酸エステル重合体（Ａ）１００質量部に対して０．１質量部以上２０質量部以下である。この配合量が少なすぎると放射線照射後に粘着シートからダイアタッチフィルムを容易に剥離できなくなって半導体チップのピックアップ性の低下が生じる傾向にある。一方、この配合量が多すぎると、初期の粘着力の低下が抑えられなくなってダイシング時に半導体チップの保持性が損なわれる傾向にある。
【００５４】
シリコーン重合体（Ｅ）におけるシリコーン系マクロモノマ単位の割合は、シリコーン重合体１００質量部中、１５質量部以上５０質量部以下が好ましい。この割合が少なくなると、放射線照射後に粘着シートからダイアタッチフィルムを容易に剥離できなって半導体チップのピックアップ性の低下が生じる傾向にある。この割合が多くなると、粘着剤表面へのブリードアウトによる汚染が抑制されなくなり、ダイアタッチフィルムが付着した半導体チップをリードフレーム上に接着した後、加温時に接着不良が生じ易くなる傾向にある。
【００５５】
粘着剤には、他の素材に影響を与えない範囲で、軟化剤、老化防止剤、充填剤、紫外線吸収剤及び光安定剤等の添加剤を添加することができる。
【００５６】
粘着層の厚みは、３μｍ以上１００μｍ以下が好ましく、５μｍ以上２０μｍ以下が特に好ましい。
【００５７】
＜ダイアタッチフィルム＞
多層粘着シートに用いられるダイアタッチフィルムは、接着剤をフィルム状に成形したものである。ダイアタッチフィルムを構成する具体的な組成物としては、アクリル酸エステル共重合体、ポリアミド、ポリエチレン、ポリスルホン、エポキシ樹脂、ポリイミド、ポリアミド酸、シリコーン樹脂、フェノール樹脂、ゴム、フッ素ゴム及びフッ素樹脂の単体又はこれらの混合物、共重合体及び積層体がある。ダイアタッチフィルムを構成する組成物は、チップとの接着信頼性の面からアクリル酸エステル共重合体を含むことが好ましい。この組成物には、光重合開始剤、帯電防止剤、架橋剤、架橋促進剤、フィラーなどを添加してもよい。
【００５８】
＜多層粘着シートの製造方法＞
多層粘着シートは、基材フィルム上に粘着剤を塗布して粘着シートを作成した後、粘着シートの粘着剤塗布面にダイアタッチフィルムを貼り付けることによって製造できる。また、粘着剤を、ポリエチレンテレフタレート等からなるセパレータフィルム上に塗工し、任意に乾燥させた後に、基材フィルムに積層して粘着シートを作成し、次いでセパレータフィルムを取り外した露出面にダイアタッチフィルムを貼り付けることによっても製造できる。
【００５９】
ダイアタッチフィルムと粘着シートとの間の粘着強度は、大き過ぎるとピックアップ不良が発生する傾向にあり、小さ過ぎるとチップ保持性が低下する傾向にあるため、０．０５〜１．５Ｎ／２０ｍｍであると好ましい。粘着シートの粘着層を構成する粘着剤を上記特定の組成とすることにより、ダイアタッチフィルムにアクリル酸エステル共重合体を使用した場合でさえも、好適な粘着強度を保つことができる。
【００６０】
［電子部品の製造方法］
上述の多層粘着シートを用いて電子部品を製造する方法は、次の工程を含む。
（１）多層粘着シートをシリコンウエハとリングフレームに貼り付けて固定する貼付工程、
（２）ダイシングブレードでシリコンウエハをダイアタッチフィルムごとダイシングして半導体チップにするダイシング工程、
（３）少なくとも紫外線又は放射線を照射し、ダイアタッチフィルムが付着した半導体チップを粘着層からピックアップするピックアップ工程。
【００６１】
上述したとおり、多層粘着シートが、半導体チップのチップ保持性、ピックアップ性、及び汚染防止性に優れていることから、上記ダイシング工程（２）においてチップ飛びの発生を低減することができ、上記ピックアップ工程（３）においてダイアタッチフィルムが付着した半導体チップを粘着シートから容易に剥離してピックアップすることができ、しかも、ピックアップ後にダイアタッチフィルムが汚染されていないため、リードフレーム等に対して高い接着力を有する。
【実施例】
【００６２】
以下に記載する基材フィルムと、粘着層と、ダイアタッチフィルムとを用いて、実施例及び比較例に係る種々の多層粘着シートを製造した。
【００６３】
＜基材フィルム＞
基材フィルムは、実施例及び比較例の全てにおいて、サンアロマー社製プロピレン系共重合体（品番：Ｘ５００Ｆ）を用いた。このフィルムのＭＦＲ（メルトフローレート）値は７．５ｇ／１０分、密度は０．８９ｇ／ｃｍ３、厚さは８０μｍである。
【００６４】
＜粘着層＞
粘着層は、以下に記載する（メタ）アクリル酸エステル共重合体（Ａ）、紫外線重合性化合物（Ｂ）、多官能イソシアネート硬化剤（Ｃ）、光重合開始剤（Ｄ）及びシリコーン重合体（Ｅ）を含有する粘着剤を用いて形成した。
【００６５】
［粘着剤］
〔（メタ）アクリル酸エステル共重合体（Ａ）〕
Ａ−１：日本ゼオン社製アクリルゴムＡＲ５３Ｌ；エチルアクリレート４０％、ブチルアクリレート２３％、メトキシエチルアクリレート３７％の共重合体であり、乳化重合により得られる。いずれの化合物にも水酸基なし。
Ａ−２：自社重合品；エチルアクリレート４０％、ブチルアクリレート２２％、メトキシエチルアクリレート３７％、アクリル酸１％の共重合体であり、乳化重合により得られる。いずれの化合物にも水酸基なし。
Ａ−３：綜研化学社製ＳＫダイン１４３５；ブチルアクリレート６７％、メチルアクリレート２８％、２−ヒドロキシエチルアクリレート５％の共重合体であり、溶液重合により得られる。２−ヒドロキシエチルアクリレートに水酸基あり。
〔紫外線重合性化合物（Ｂ）〕
Ｂ−１：根上工業社製ＵＮ−９０５；Ｂ-１は、ウレタンアクリレートオリゴマ（Ｂ１）と多官能（メタ）アクリレート（Ｂ２）からなる。ウレタンアクリレートオリゴマ（Ｂ１）は、イソホロンジイソシアネートの三量体のイソシアネートに、ジペンタエリスリトールヒドロキシペンタアクリレートを主成分とする水酸基含有アクリレートを反応させたものである。多官能（メタ）アクリレート（Ｂ２）は、ジペンタエリスリトールヘキサアクリレートを主成分とするものである。両成分の配合比は、ウレタンアクリレートオリゴマ（Ｂ１）が７５％、多官能（メタ）アクリレート（Ｂ２）が２５％である。
ウレタンアクリレートオリゴマ（Ｂ１）は、重量平均分子量１０００００、分散度１０．７でビニル基の数が１５個である。
Ｂ−２：根上工業社製ＵＮ−３３２０ＨＳ；Ｂ-２は、ウレタンアクリレートオリゴマ（Ｂ１）と多官能（メタ）アクリレート（Ｂ２）からなる。ウレタンアクリレートオリゴマ（Ｂ１）は、イソホロンジイソシアネートの三量体のイソシアネートに、ジペンタエリスリトールヒドロキシペンタアクリレートを主成分とする水酸基含有アクリレートを反応させたものである。多官能（メタ）アクリレート（Ｂ２）は、ジペンタエリスリトールヘキサアクリレートを主成分とするものである。両成分の配合比は、ウレタンアクリレートオリゴマ（Ｂ１）が４５％、多官能（メタ）アクリレート（Ｂ２）が５５％である。
ウレタンアクリレートオリゴマ（Ｂ１）は、重量平均分子量１１０００、分散度１．２でビニル基の数が１５個である。
Ｂ−３：自社重合品Ａ；Ｂ-３は、ウレタンアクリレートオリゴマ（Ｂ１）と多官能（メタ）アクリレート（Ｂ２）からなる。ウレタンアクリレートオリゴマ（Ｂ１）は、ヘキサメチレンジイソシアネートの三量体のイソシアネートに、ジペンタエリスリトールヒドロキシペンタアクリレートを主成分とする水酸基含有アクリレートを反応させたものである。多官能（メタ）アクリレート（Ｂ２）は、ジペンタエリスリトールヘキサアクリレートを主成分とするものである。両成分の配合比は、ウレタンアクリレートオリゴマ（Ｂ１）が４５％、多官能（メタ）アクリレート（Ｂ２）が５５％である。
ウレタンアクリレートオリゴマ（Ｂ１）は、重量平均分子量７００００、分散度１．２でビニル基の数が１５個である。
Ｂ−４：自社重合品Ｂ；Ｂ-４は、ウレタンアクリレートオリゴマ（Ｂ１）と多官能（メタ）アクリレート（Ｂ２）からなる。ウレタンアクリレートオリゴマ（Ｂ１）は、ヘキサメチレンジイソシアネートの三量体のイソシアネートに、ジペンタエリスリトールヒドロキシペンタアクリレートを主成分とする水酸基含有アクリレートを反応させたものである。多官能（メタ）アクリレート（Ｂ２）は、ジペンタエリスリトールヘキサアクリレートを主成分とするものである。両成分の配合比は、ウレタンアクリレートオリゴマ（Ｂ１）が４５％、多官能（メタ）アクリレート（Ｂ２）が５５％である。
ウレタンアクリレートオリゴマ（Ｂ１）は、重量平均分子量３００００、分散度７．５でビニル基の数が１５個である。
Ｂ−５：自社重合品Ｃ；Ｂ-５は、ウレタンアクリレートオリゴマ（Ｂ１）と多官能（メタ）アクリレート（Ｂ２）からなる。ウレタンアクリレートオリゴマ（Ｂ１）は、ヘキサメチレンジイソシアネートの三量体のイソシアネートに、ペンタエリスリトールトリアクリレートを主成分とする水酸基含有アクリレートを反応させたものである。多官能（メタ）アクリレート（Ｂ２）は、ペンタエリスリトールテトラアクリレートを主成分とするものである。両成分の配合比は、ウレタンアクリレートオリゴマ（Ｂ１）が４５％、多官能（メタ）アクリレート（Ｂ２）が５５％である。
ウレタンアクリレートオリゴマ（Ｂ１）は、重量平均分子量７００００、分散度８．２でビニル基の数が６個である。
〔多官能イソシアネート硬化剤（Ｃ）〕
Ｃ−１：日本ポリウレタン社製コロネートＬ−４５Ｅ；２，４−トリレンジイソシアネートのトリメチロールプロパンアダクト体。
〔光重合開始剤（Ｄ）〕
Ｄ−１：チバ・ジャパン社製、製品名Ｉｒｇａｃｕｒｅ１２７；２−ヒドロキシ−１−｛４−［４−（２−ヒドロキシ−２−メチル−プロピオニル）−ベンジル］−フェニル｝−２−メチル−プロパン−１−オン。水酸基あり。
Ｄ−２：チバ・ジャパン社製、製品名Ｉｒｇａｃｕｒｅ１８４；１−ヒドロキシ−シクロヘキシル−フェニル−ケトン。水酸基あり。
Ｄ−３：チバ・ジャパン社製、製品名Ｉｒｇａｃｕｒｅ６５１；ベンジルジメチルケタール。水酸基なし。
〔シリコーン重合体（Ｅ）〕
Ｅ−１：綜研化学社製ＵＴＭＭ−ＬＳ２；シリコーン分子鎖の末端に（メタ）アクリロイル基を有するシリコーン系オリゴマ系単位を含有し、メチルメタアクリレート等からなるアクリルビニル単位を重合したシリコーン系グラフト共重合体。水酸基あり。
Ｅ−２：シリコーン油、市販品。水酸基なし。
【００６６】
紫外線重合性化合物（Ｂ）に含まれるウレタンアクリレートオリゴマ（Ｂ１）の分子量は下記記載のＧＰＣ測定条件で測定した。   
装置名：ＨＬＣ−８１２０ＧＰＣ（東ソー社製）   
カラム：ＴＳＫ Ｇｕａｒｄ ＨＺ−Ｌ１本とＨＺＭ−Ｎ３本を直列
温度：４０℃   
検出：示差屈折率   
溶媒：テトラヒドロフラン   
濃度：０．２質量／体積％
検量線：標準ポリスチレン（ＰＳ）（Ｖａｒｉａｎ社製）を用いて作成し、分子量はＰＳ換算値で表した。  
【００６７】
＜ダイアタッチフィルム＞
ダイアタッチフィルムは、以下のいずれかを用いた。
１：アクリル酸エステル共重合体を主体とし、厚さ３０μｍ。
２：エポキシ系接着剤を主体とし、厚さ３０μｍ。
【００６８】
＜多層粘着シートの製造＞
粘着剤を、ポリエチレンテレフタレート製のセパレータフィルム上に、乾燥後の粘着層の厚みが１０μｍとなるように塗工した。この粘着層を基材フィルムに積層し、４０℃で７日間熟成させ、セパレータフィルム付き粘着シートを得た。次いでセパレータフィルムを取り外し、露出した粘着層上に直径８．２インチの円形に切断したダイアタッチフィルムをラミネートして、多層粘着シートを得た。
【００６９】
＜多層粘着シートの評価＞
得られた多層粘着シートを用いて、以下の工程（１）〜（３）により、シリコンウエハを固定し、ダイシングし、半導体チップをピックアップして、チップ保持性、ピックアップ性及び汚染防止性について評価を行った。
【００７０】
（１）貼付工程：多層粘着シートの接着層に、ダミーの回路パターンを形成した直径８インチ×厚さ０．１ｍｍのシリコンウエハとリングフレームを貼り付けて固定した。
（２）ダイシング工程：ダイシングブレードを用いて、シリコンウエハを多層粘着シートのダイアタッチフィルムごと９ｍｍ×９ｍｍのサイズの半導体チップに切断した。ダイシング工程は以下の装置及び条件で行った。
ダイシング装置：ＤＩＳＣＯ社製ＤＡＤ３４１
ダイシングブレード：ＤＩＳＣＯ社製ＮＢＣ−ＺＨ２０５Ｏ−２７ＨＥＥＥ
ダイシングブレード形状：外径５５．５６ｍｍ、刃幅３５μｍ、内径１９．０５ｍｍ
ダイシングブレード回転数：４０，０００ｒｐｍ
ダイシングブレード送り速度：５０ｍｍ／秒
粘着シートへの切り込み量：１５μｍ
切削水温度：２５℃
切削水量  ：１．０Ｌ／分
（３）ピックアップ工程：紫外線を照射して粘着層の粘着力を低下させた後に、ダイアタッチフィルムが付着した半導体チップを接着層から剥離させてピックアップした。ピックアップ工程は以下の装置及び条件で行った。
ピックアップ装置：キヤノンマシナリー社製ＣＡＰ−３００ＩＩ
ニードルピン形状：２５０μｍＲ
ニードルピン突き上げ高さ：０．５ｍｍ
エキスパンド量：８ｍｍ
【００７１】
＜チップ保持性＞
チップ保持性は、ダイシング工程後において、粘着シートに保持されている半導体チップの残存率で評価した。
◎（優）：チップ飛びが５％未満。
○（良）：チップ飛びが５％以上１０％未満。
×（不可）：チップ飛びが１０％以上。
【００７２】
＜ピックアップ性＞
ピックアップ性は、ピックアップ工程においてピックアップできたチップの比率で評価した。
◎（優）：９５％以上のチップがピックアップできた。
○（良）：８０％以上９５％未満のチップがピックアップできた。
×（不可）：８０％未満のチップがピックアップできた。
【００７３】
＜汚染防止性＞
汚染防止性は、粘着シートの粘着層とダイアタッチフィルムとを貼り合わせて、１週間保管した後に高圧水銀灯で紫外線を５００ｍＪ／ｃｍ２照射し、照射からさらに１週間保管後又は４週間保管後に粘着シートからダイアタッチフィルムを剥離し、ダイアタッチフィルムについてＧＣ−ＭＳ分析を行い、粘着剤成分由来のピークを確認して評価した。
◎（優）：紫外線を照射して１週間保管後及び４週間保管後に粘着シートから剥離したいずれのダイアタッチフィルムからも粘着剤成分由来のピークは認められなかった。
○（良）：紫外線を照射して１週間保管後に粘着シートから剥離したダイアタッチフィルムからは粘着剤成分由来のピークは認められなかったが、紫外線を照射して４週間保管後に粘着シートから剥離したダイアタッチフィルムからは粘着剤成分由来のピークが認められた。
×（不可）：紫外線を照射して１週間保管後及び４週間保管後に粘着シートから剥離したいずれのダイアタッチフィルムからも粘着剤成分由来のピークが認められた。
【００７４】
粘着層を構成する粘着剤の組成、使用したダイアタッチフィルムの種類、評価結果を表１に示す。表１において、粘着層を構成する粘着剤の組成を表す数値は質量部である。
【００７５】
【表１】
0005859193.tif 000002
【００７６】
表１に示されるとおり、粘着シートの粘着層を構成する粘着剤を特定の組成とすることにより、ダイアタッチフィルムにアクリル酸エステル共重合体を使用した場合でさえも、ピックアップ時における粘着シートとダイアタッチフィルムとの間の剥離が容易であり、しかも、半導体チップのピックアップ性及びダイアタッチフィルムの汚染防止性に優れた多層粘着シートを得ることができた。